(57)【要約】【課題】  薄膜で防錆性能に優れるだけでなくコンクリートと被塗装物との付着性能に優れた、塗装方法及び塗装対象について制限の少ない水性防錆塗料及び防錆塗装金属製品を提供する。【解決手段】  水溶性アクリル樹脂と、水性防錆剤と、水性湿潤剤と、を含有する水性防錆塗料であって、前記水溶性アクリル樹脂の前記水性防錆塗料に対する割合は１０質量％以上３０質量％以下であり、前記水性防錆剤の前記水性防錆塗料に対する割合は０．１質量％以上５質量％以下であると共に、前記水性湿潤剤の前記水性防錆塗料に対する割合は０．１質量％以上５質量％以下であって、前記水溶性アクリル樹脂のガラス転移点は０℃以上１２５℃以下であり、かつ、前記水溶性アクリル樹脂の酸価は８０ｍｇ／ＫＯＨ以上２４０ｍｇ／ＫＯＨ以下であることを特徴とする。【選択図】なし【特許請求の範囲】
【請求項１】
水溶性アクリル樹脂と、
水性防錆剤と、
水性湿潤剤と、を含有する水性防錆塗料であって、
前記水溶性アクリル樹脂の前記水性防錆塗料に対する割合は１０質量％以上３０質量％以下であり、
前記水性防錆剤の前記水性防錆塗料に対する割合は０．１質量％以上５質量％以下であると共に、
前記水性湿潤剤の前記水性防錆塗料に対する割合は０．１質量％以上５質量％以下であって、
前記水溶性アクリル樹脂のガラス転移点は０℃以上１２５℃以下であり、かつ、
前記水溶性アクリル樹脂の酸価は８０ｍｇ／ＫＯＨ以上２４０ｍｇ／ＫＯＨ以下であることを特徴とする水性防錆塗料。
【請求項２】
前記水性湿潤剤は、ポリエーテル変性シリコーン系水性湿潤剤であることを特徴とする請求項１に記載の水性防錆塗料。
【請求項３】
請求項１又は請求項２に記載の水性防錆塗料を施した水性防錆塗装金属製品であって、
前記水性防錆塗装金属製品表面の前記水性防錆塗料の乾燥後の膜厚が３μｍ以上２０μｍ以下であることを特徴とする水性防錆塗装金属製品。
【発明の詳細な説明】
【技術分野】
【０００１】
本発明は、金属製品の錆を防ぐ水性防錆塗料及びその水性防錆塗料を施した水性防錆塗装金属製品に関する。
【背景技術】
【０００２】
以前より機械や車両、これらの部品、建築資材等金属製品の保護を目的としてその表面に塗装が行われてきた。
例えば、車両や構造物の構成材となる鋼板等には、表面の酸化等を防止するために塗装が行われている。又、プレス金型等の金属部品、及び、コンクリートに埋設される鉄筋や金具等の金属製品においても、製造から実際に使用するまでの間なんら措置をせずにそのまま放置すると、その表面に錆が生じてしまう。このため、錆の発生を未然に防止し金属製品等の品質を保持するために、製造後直ぐに塗装するのが一般的である。
【０００３】
このような金属製品の保護を目的とした塗料として、例えば、特許文献１に記載されるエポキシ樹脂にアクリル樹脂を反応させた塗料が知られている。
又、保護を目的として塗装された金属製品としては、例えば、特許文献２に記載されるエポキシ粉体塗料による防食皮膜を有するコンクリート埋設鉄筋材が知られている。
【先行技術文献】
【特許文献】
【０００４】
【特許文献１】特開平５−９３１５５号公報
【特許文献２】特許第４３１９９９５号公報
【発明の概要】
【発明が解決しようとする課題】
【０００５】
しかしながら、特許文献１に記載の塗料は防錆性能を有するものの、塗装した金属製品のコンクリートに対する付着性能は考慮されていない。
特許文献２に記載の塗料は防錆性能を有し、塗装した金属製品のコンクリートに対する付着性能も有するが、成分の異なる塗料で複数回塗装する必要がある。
【０００６】
本発明は前記問題点に鑑みてなされたものであり、薄膜で防錆性能に優れるだけでなくコンクリートと被塗装物との付着性能に優れる、塗装方法及び塗装対象について制限の少ない水性防錆塗料を提供することを課題とする。
又、本発明は塗膜が薄膜であって防錆性能に優れるだけでなく、コンクリートとの付着性能に優れる防錆塗装金属製品を提供することを課題とする。
【課題を解決するための手段】
【０００７】
即ち、本発明に係る水性防錆塗料は、水溶性アクリル樹脂と、水性防錆剤と、水性湿潤剤と、を含有する水性防錆塗料であって、前記水溶性アクリル樹脂の前記水性防錆塗料に対する割合は１０質量％以上３０質量％以下であり、前記水性防錆剤の前記水性防錆塗料に対する割合は０．１質量％以上５質量％以下であると共に、前記水性湿潤剤の前記水性防錆塗料に対する割合は０．１質量％以上５質量％以下であって、前記水溶性アクリル樹脂のガラス転移点は０℃以上１２５℃以下であり、かつ、前記水溶性アクリル樹脂の酸価は８０ｍｇ／ＫＯＨ以上２４０ｍｇ／ＫＯＨ以下であることを特徴とする。
【０００８】
この様な構成によれば、本発明に係る水性防錆塗料は、所定のガラス転移点及び所定の酸価を有する水溶性アクリル樹脂を１０質量％以上３０質量％以下含有し、所定量の水性防錆剤を含有し、所定量の水性湿潤剤を含有することにより、塗膜の表面張力を低下させて薄膜としつつ塗膜の柔軟性、金属製品に対する防錆性能、及び、塗膜とコンクリートとの良好な付着性能を有する。
【０００９】
又、本発明に係る水性防錆塗料の前記水性湿潤剤は、ポリエーテル変性シリコーン系水性湿潤剤であることが好ましい。
【００１０】
この様な構成によれば、ポリエーテル変性シリコーン系水性湿潤剤が塗料の表面張力をより低下させることにより、塗膜をより均一かつ薄膜とすることが可能となる。同時に、塗膜とコンクリートとの付着性能も維持される。
【００１１】
更に、本発明に係る金属製品は前記水性防錆塗料を施した水性防錆塗装金属製品であって、前記水性防錆塗装金属製品表面の前記水性防錆塗料の乾燥後の膜厚が３μｍ以上２０μｍ以下であることを特徴とする。
【００１２】
この様な構成によれば、塗膜の強度及び付着性能に影響を与える乾燥後の塗膜中の低分子成分量を制御することが可能となり、塗膜とコンクリートとの付着性能を適切に維持することが可能となる。
【発明の効果】
【００１３】
本発明の水性防錆塗料は、薄膜で防錆性能に優れるだけでなくコンクリートと被塗装物との付着性能に優れる、塗装方法及び塗装対象について制限の少ない水性防錆塗料を提供することができる。
又、本発明の水性防錆塗装金属製品は、塗膜が薄膜であって防錆性能に優れるだけでなく、コンクリートとの付着性能に優れる水性防錆塗装金属製品を提供することができる。
【発明を実施するための形態】
【００１４】
次に、本発明に係る水性防錆塗料及びこの水性防錆塗料で塗装した金属製品の構成について詳細に説明する。
【００１５】
＜水性防錆塗料＞
以下説明する様に、本発明に係る水性防錆塗料は、水溶性アクリル樹脂、水性防錆剤、水性湿潤剤等からなる。
以下、各成分について説明する。
【００１６】
（水溶性アクリル樹脂）
水溶性アクリル樹脂は、鉄筋等の金属製品の腐食の原因となる水分を遮断し、金属製品の表面に塗膜を形成するものである。
本発明に用いられる水溶性アクリル樹脂は、（メタ）アクリル酸、イタコン酸、フマル酸、クロトン酸、シトラコン酸、ビニルスルホン酸、及び、（メタ）アリルスルホン酸の中から任意に選択される単量体の１種、又は、２種以上と、（メタ）アクリル酸アルキルエステル類、（メタ）アクリル酸ヒドロキシアルキルエステル類、及び、スチレンの中から任意に選択される単量体の１種、又は、２種以上との重合体からなる。
なお、後記する実施例では一例として、（メタ）アクリル酸と、メタクリル酸メチル、（メタ）アクリル酸ブチル、メタクリル酸ヒドロキシエチル、及び、スチレンを単量体として用いている。
【００１７】
（水溶性アクリル樹脂の含有量）
水性防錆塗料の水溶性アクリル樹脂の含有量は、塗膜の造膜性能及び塗料の取り扱い易さに影響を与える。
水性防錆塗料全体を１００質量％とした場合、水溶性アクリル樹脂の割合は、１０質量％以上３０質量％以下とする。水溶性アクリル樹脂の割合が１０質量％未満では、塗料中の塗膜形成成分が少ないため塗装した際に塗装膜厚が薄くなって塗膜の強度が低下することにより、又、塗装膜厚が不均一になって塗膜の強度に差が生じることにより、塗膜の割れや剥離等が発生し易くなる。このため、この塗膜の割れや剥離を通して水分等が被塗装物である金属製品表面に達し易くなり、必要とされる防錆性能が得られない。又、水溶性アクリル樹脂の割合が３０質量％を超えると、水性防錆塗料の粘度が高くなる。このため、均一な塗膜の形成が難しくなる、水性防錆塗料の取り扱いが不便になる等のため好ましくない。
【００１８】
（水溶性アクリル樹脂のガラス転移点）
本発明に用いられる水溶性アクリル樹脂は、水性防錆塗料を塗装した後の被塗装物の熱膨張や熱収縮等による変形に追従することで塗膜の割れや剥離等を防止して防錆性能を維持発揮する。
【００１９】
具体的には、水溶性アクリル樹脂のガラス転移点（Ｔｇ）は、０℃以上１２５℃以下とする。ガラス転移点が０℃未満では、水性防錆塗料乾燥後の塗膜が軟質になり塗膜強度が低下する。このため、塗膜強度が低下した部分を起点として塗膜の割れや剥離等が発生して水分等が浸入することにより、被塗装物である金属製品に対する水性防錆塗料の防錆性能が低下する。ガラス転移点が１２５℃を超えると水性防錆塗料乾燥後の塗膜が硬質になり塗膜の柔軟性が低下する。このため、被塗装物の熱膨張や熱収縮等による変形に追従することができなくなり塗膜の割れや剥離等が発生して水分等が浸入するため、被塗装物である金属製品に対する水性防錆塗料（塗膜）の防錆性能が低下する。
より好ましいガラス転移点は、１０℃以上１１５℃以下である。
【００２０】
水溶性アクリル樹脂のガラス転移点は、測定試料をＪＩＳ  Ｋ７１２１の規定に従い、示差走査熱量測定装置にて測定することにより測定可能である。
又、後記する水溶性アクリル樹脂合成後の水溶性アクリル樹脂を含む反応溶液をＪＩＳ  Ｋ５６０１‐１‐２に従い、１０５℃で１時間加熱乾燥することで得た測定試料をＪＩＳ  Ｋ７１２１の規定に従い、示差走査熱量測定装置にて測定することによっても、水溶性アクリル樹脂のガラス転移点は測定可能である。
このようにして測定されるガラス転移点（Ｔｇ）が本発明の範囲内となるように水溶性アクリル樹脂の組成や重合度等を調節することができる。
【００２１】
（水溶性アクリル樹脂の酸価）
本発明に用いられる水溶性アクリル樹脂の酸価は、水性防錆塗料を溶媒である水等に溶解し易くすると共に、水性防錆塗料の被塗装物である金属製品の表面に防錆性能を有する塗膜を薄膜で均一に形成し易くするために規定する。
【００２２】
具体的には、本発明に用いられる水溶性アクリル樹脂の酸価は、８０ｍｇ／ＫＯＨ以上２４０ｍｇ／ＫＯＨ以下とする。酸価が８０ｍｇ／ＫＯＨ未満では、水溶性アクリル樹脂の親水性が低いため塗膜の造膜性能が低下する。このため、塗膜の厚さが不均一となり塗膜の強度が不均一となる。そして、塗膜強度が低下した部分を起点として塗膜の割れや剥離等が発生して水分等が浸入することにより、防錆性能が低下する。又、酸価が２４０ｍｇ／ＫＯＨを超えると、乾燥後の塗膜の水和性が高くなるため雨水や結露等による水分等を塗膜に取り込み易くなる。このため、水分等が金属製品の表面に到達し易くなり、防錆性能が低下する。
より好ましい水溶性アクリル樹脂の酸価は１００ｍｇ／ＫＯＨ以上２２０ｍｇ／ＫＯＨ以下である。
【００２３】
水溶性アクリル樹脂の酸価は、水溶性アクリル樹脂を体積比でトルエン：エタノール＝２：１の混合溶媒で希釈して、ＪＩＳ  Ｋ５６０１‐２‐１の規定に従い測定することで得ることが可能である。
又、後記する水溶性アクリル樹脂合成後の水溶性アクリル樹脂を含む反応溶液を体積比でトルエン：エタノール＝２：１の混合溶媒で希釈して、ＪＩＳ  Ｋ５６０１‐２‐１の規定に従い測定することによっても、水溶性アクリル樹脂の酸価は測定可能である。
このようにして測定される酸価が本発明の範囲内となるように水溶性アクリル樹脂の組成や重合度等を調節することができる。
【００２４】
（水性防錆剤）
本発明に使用される水性防錆剤は、塗膜中で水溶性アクリル樹脂と共存して防錆性能を向上させるための成分である。又、水性防錆剤は被塗装物である鉄筋等の金属製品とコンクリートとの付着性能を維持向上させるものが好ましい。このため、水溶性アクリル樹脂と混合し易く、コンクリートとの親和性が高い水性防錆剤を用いる。
【００２５】
本発明に用いられる水性防錆剤は水性（水溶性）であればその種類は問わないが、有機酸及び塩基からなるものが好ましい。
有機酸の例としては、オクタン酸、オレイン酸、ダイマー酸、ナフテン酸等のカルボン酸類、アルキルベンゼンスルホン酸、アルキルナフタレンスルホン酸等のスルホン酸類、及び、アルキルリン酸類等が挙げられる。アルキルナフタレンスルホン酸の例としては、ジノリルナフタレンスルホン酸が挙げられる。
塩基の例としては、アンモニア、エタノールアミン、ジエタノールアミン、トリエタノールアミン、ジメチルエタノールアミン、ジエチルエタノールアミン等の水溶性アミン類が挙げられる。
【００２６】
本発明において使用するのが好ましい水性防錆剤は、これら有機酸及び塩基の中からそれぞれ任意に１種類を選択して組み合わせることで得られる。又、これら有機酸の中から任意に選択した１種類とこれら塩基の中から任意に選択した２種類以上、若しくは、これら有機酸の中から任意に選択した２種類以上とこれら塩基の中から任意に選択した１種類との組み合わせによる混合物でもよい。更に、これら２種類以上の有機酸及びこれら２種類以上の塩基との組み合わせによる混合物でもよい。
【００２７】
（水性防錆剤の含有量）
水性防錆塗料全体を１００質量％とした場合、水性防錆剤の割合は、０．１質量％以上５質量％以下とする。水性防錆剤の添加割合が０．１質量％未満では防錆剤の性能が十分に発揮されないため水性防錆塗料の防錆性能が低下する。又、水性防錆剤の添加割合が５質量％を超えると、乾燥後の塗膜表面の潤滑性が増加して乾燥後の塗膜とコンクリートとの接触抵抗が減少するため、塗膜とコンクリートとの付着性能が低下する。
【００２８】
（水性湿潤剤）
本発明に使用される水性湿潤剤は、金属製品表面上に防錆性能を有する塗膜を薄膜で均一に形成させるための成分である。
水性湿潤剤は、塗膜を形成する水溶性アクリル樹脂と混合させるために、水溶性アクリル樹脂との親和性を有するものとする。又、水性湿潤剤は、本発明たる水性防錆塗料の防錆性能をより効果的に発揮させるために、水性防錆塗料の表面張力を低下させて被塗装物である鉄筋等の金属製品への湿潤性（濡れ性、ヌレ性）を向上させるものが好ましい。更に、水性湿潤剤は水性防錆塗料のコンクリートとの付着性能を維持向上させるものが好ましい。
このため、湿潤剤は親水性である水性湿潤剤とする。
【００２９】
本発明に用いられる水性湿潤剤は、水性（水溶性）であればその種類は問わない。例えば、アクリル樹脂系水性湿潤剤、フッ素変性ポリマー系水性湿潤剤、及び、シリコーン系水性湿潤剤が挙げられる。水性湿潤剤の中でもポリエーテル変性シリコーン系水性湿潤剤が好ましい。
【００３０】
本願発明に係る水性湿潤剤として使用可能である市販の水性湿潤剤の具体例としては、ポリエーテル変性シリコーン系水性湿潤剤であるポリエーテル変性ポリジメチルシロキサンとしてビックケミージャパン株式会社製ＢＹＫ３４５が、ポリエーテル変性シロキサンとしてビックケミージャパン株式会社製ＢＹＫ３４９が、及び、ポリエーテル変性ポリジメチルシロキサンとして楠本化成株式会社製ＤＩＳＰＡＲＬＯＮ  ＬＳ−４８０が挙げられる。
【００３１】
（水性湿潤剤の含有量）
水性防錆塗料全体を１００質量％とした場合、水性湿潤剤の割合は、０．１質量％以上５質量％以下とする。水性湿潤剤の添加割合が０．１質量％未満では湿潤性が低下して不均一な塗膜となるため、塗膜の強度に差が生じて塗膜強度が低下した部分を起点として塗膜の割れや剥離が発生して水分等が浸入することにより、水性防錆塗料の防錆性能が低下する。又、水性湿潤剤の添加割合が５質量％を超えると、乾燥後の塗膜表面の潤滑性が増加して乾燥後の塗膜とコンクリートとの接触抵抗が減少するため、コンクリートとの付着性能が低下する。
【００３２】
（重合溶媒）
重合溶媒は、水溶性アクリル樹脂単量体（モノマー）を重合して水溶性アクリル樹脂（重合体、ポリマー）を合成する際に使用する溶媒である。重合溶媒は、水溶性アクリル樹脂単量体（モノマー）、水溶性アクリル樹脂（重合体、ポリマー）、及び、重合開始剤が溶解するものを使用する。又、重合溶媒は、水溶性アクリル樹脂合成後水溶性アクリル樹脂を単離せずに水溶性アクリル樹脂を含む溶液（反応溶液）の状態で水性防錆塗料の製造が可能となるように、水と任意の割合で均一に混合する溶媒が好ましい。例えば、重合溶媒としてエチレングリコールモノブチルエーテルが挙げられる。
【００３３】
（重合開始剤）
重合開始剤は、水溶性アクリル樹脂単量体（モノマー）を重合して水溶性アクリル樹脂（重合体、ポリマー）を重合するために使用する。重合開始剤の種類に特に制限はなく、使用する水溶性アクリル樹脂単量体、重合溶媒、目標とする水溶性アクリル樹脂の分子量や重合度等から適宜選択することが可能である。例えば、重合開始剤としてｔ‐ブチルパーオキシベンゾエートが挙げられる。
【００３４】
（希釈溶媒）
希釈溶媒は、重合した水溶性アクリル樹脂の反応溶液に添加して水溶性アクリル樹脂溶液とする溶媒である。水溶性アクリル樹脂の固化を防止するために、水を主成分として水溶性のアミン、例えば、トリエタノールアミン、ジエタノールアミン、トリエチルアミン、ジメチルエタノールアミン、アンモニア水等を所定量添加して塩基性にしたものが好ましい。
【００３５】
（有機溶媒）
本発明に係る水性防錆塗料の濃度や物性を調整するために、水と任意の割合で均一に混合する有機溶媒を加えることも可能である。
【００３６】
この有機溶媒の例としては、２‐ブトキシエタノール、３‐メトキシ‐３‐メチル‐１‐ブタノール、２‐プロパノール等のアルコール類や、プロピレングリコールモノプロピルエーテル、エチレングリコールモノブチルエーテル、プロピレングリコールモノブチルエーテル等のエーテル類が挙げられる。
【００３７】
（その他の塗料成分）
本発明に係る水性防錆塗料は、水性防錆塗料全体を１００質量％とした場合に防錆性能及び付着性能を阻害しない０質量％を超えて３０質量％以下の範囲で、他の塗料成分を含有することも可能である。
その他の塗料成分の例としては、抑泡剤（消泡剤）、体質顔料、無機着色顔料、有機着色顔料等が挙げられる。体質顔料の具体例としては炭酸カルシウム、タルク等が、無機着色顔料の具体例としては酸化チタン、カーボンブラック、ベンガラ等が挙げられる。
【００３８】
（不揮発性成分）
本発明に係る水性防錆塗料に含まれる水溶性アクリル樹脂、水性防錆剤、及び、水性湿潤剤等の含有量は、水性防錆塗料を製造する際に用いられる各成分含有の組成物を、例えば、ＪＩＳ  Ｋ５６０１‐１‐２に規定する１０５℃で１時間加熱することにより得られる不揮発性成分量から算出することも可能である。
水性防錆塗料の製造において、水溶性アクリル樹脂等の各塗料成分を合成した後、その反応溶液から各塗料成分を単離せずに、溶液状態のまま各塗料成分を取り扱う方が製造工程上都合のよい場合であっても、この不揮発性成分量の算出結果を使用することにより、各塗料成分の含有量を算出して本発明に係る水性防錆塗料を製造することが可能である。
【００３９】
（粘度）
合成した水溶性アクリル樹脂の反応溶液を希釈溶媒で希釈した水溶性アクリル樹脂溶液の粘度は、ＪＩＳ  Ｋ５６００‐２‐２の規定に従ってガードナー形泡粘度計を用いて２５℃の恒温水槽に３０分静置した後にガードナー粘度を測定することで得ることが可能である。
【００４０】
＜水性防錆塗料の製造方法＞
水性防錆塗料は、例えば、以下に示す方法で得られる。
【００４１】
（水溶性アクリル樹脂）
重合溶媒として水と任意の割合で均一に混合するエチレングリコールモノブチルエーテル等を加熱撹拌しながらこの溶媒中に、アクリル樹脂単量体（モノマー）及び重合開始剤を滴下する。次に、滴下が終了した反応溶液を一定時間加熱撹拌することで、このアクリル樹脂単量体（モノマー）の重合反応を進行させて本発明に使用する水溶性アクリル樹脂（重合体、ポリマー）を得る。そして、この得られた水溶性アクリル樹脂を反応溶液ごと水等の希釈溶媒に撹拌しながら加える。以上の手順により、水溶性アクリル樹脂溶液を得ることが可能である。
本発明に係る水性防錆塗料の製造においては、この重合反応により得られる水溶性アクリル樹脂を単離せず、そのまま反応溶液ごと希釈溶媒により希釈して得られる水溶性アクリル樹脂溶液を用いることができる。
【００４２】
（水性防錆塗料）
水性防錆塗料は、水溶性アクリル樹脂溶液、水性防錆剤、水性湿潤剤、そして、希釈溶媒を室温で容器内において撹拌して混合することで得られる。
【００４３】
＜水性防錆塗装金属製品＞
本発明に係る水性防錆塗装金属製品は、本発明に係る水性防錆塗料で金属製品を塗装したものである。本発明に係る水性防錆塗料は、被塗装物である金属製品の種類、材質や大きさを問わない。塗装対象としては、例えば、Ｈ型鋼、金属製非常階段、プレス金型、コンクリート埋設鉄筋、及び、コンクリート埋設金具等が挙げられる。
【００４４】
（塗膜の膜厚）
本発明に係る水性防錆塗装金属製品における水性防錆塗料による塗膜の膜厚は、塗装した後の乾燥後の膜厚で３μｍ以上２０μｍ以下とする。乾燥後の塗膜の膜厚が３μｍ未満であると、塗膜の厚さが不均一となり塗膜の強度に差が生じて塗膜強度が低下した部分を起点として塗膜の割れや剥離等が発生し易くなる。そして、この割れや剥離等から水分等が浸入することにより、水性防錆塗料の防錆性能が低下する。乾燥後の塗膜の膜厚が２０μｍを超えると、曲げ加工時等に曲率半径が大きくなることで割れや剥離等が発生し易くなり防錆効果が低下する。
【００４５】
（塗装方法）
本発明に係る水性防錆塗料の金属製品への塗装方法に制限はなく、被塗装物である金属製品の形状や大きさに合わせて各種の塗装方法を適宜選択可能である。例えば、スプレー塗装、刷毛塗り、浸漬塗装が挙げられる。
水性防錆塗料の乾燥後の膜厚を３μｍ以上２０μｍ以下とする方法についても制限はなく、１回の塗装で乾燥後の膜厚が３μｍ以上２０μｍ以下となる様に塗装をしてもよいし、複数回繰り返して重ねて塗装することにより乾燥後の膜厚が３μｍ以上２０μｍ以下となる様に塗装をしてもよい。
水性防錆塗料の乾燥方法についても制限はなく、送風による強制乾燥、加熱乾燥や自然乾燥等任意の方法を採ることができる。
【００４６】
以上、本発明に係る水性防錆塗料は、低粘度であるため取り扱い易く、被塗装物への湿潤性（濡れ性、ヌレ性）にも優れている。又、塗膜の造膜性能が優れているため、均一かつ薄膜での塗装が可能であり塗料の塗り残しも防止できる。そして、エポキシ系樹脂等と異なり焼付けが不要であり、かつ、粉体塗料と異なり塗料の溶融も不要である水性塗料であるため、特別な装置を必要とせず、塗装方法や乾燥方法について制限を受けることもない。よって、被塗装物の形状や大きさ等に合わせて適切な方法で塗装や乾燥をすることが可能であり、様々な金属製品に使用が可能である。
即ち、この特徴を生かして、コンクリート埋設用鉄筋や金具等の大きさや質量も様々な金属製品に対して、スプレー塗装、刷毛塗り、浸漬塗装等各種任意の塗装方法により均一かつ薄膜での塗装が可能である。
【００４７】
又、本発明に係る水性防錆塗料は、所定のガラス転移点を有する水溶性アクリル樹脂を含有することにより、乾燥後の塗膜が強度と柔軟性を兼ね備えるため、塗装後の金属製品等の被塗装物の伸縮や変形等にも追従可能である。このため、塗装後に金属製品等が屋外で保管や使用されても塗膜の割れや剥離を生じ難く、防錆性能に優れる。
更に、本発明に係る水性防錆塗料は、所定の酸価を有する水溶性アクリル樹脂を含有することにより、水に溶解し易く塗膜が薄膜で均一になるため、塗料の塗膜形成性能を向上させることが可能になり、かつ、塗膜の防錆性能が向上する。
そして、本発明に係る水性防錆塗料は、塗膜が親水性を有すると共に塗膜中の低分子成分量が少ないため、コンクリートとの付着性能にも優れる。このため、本発明に係る水性防錆塗料を塗装した鉄筋等の建設資材は塗膜を除去することなくそのまま使用可能であり、省力化を図ることができる。
【００４８】
加えて、本発明に係る水性防錆塗料は、水に難溶性若しくは不溶性の有機溶媒を含有しない水性塗料であり、かつ、有機溶媒の含有量を低減できるため引火の危険性も低く、取り扱いが容易である。又、揮発性有機化合物（ＶＯＣ）により環境を汚染するおそれも少なく揮発性有機化合物対策を必要としないため、製造コスト低減を図ることができる。
【実施例】
【００４９】
以下に、これら本発明の効果を確認した実施例について説明する。なお、本発明はこの実施例に限定されるものではない。
【００５０】
（水溶性アクリル樹脂溶液の調製）
滴下ロート、冷却用コンデンサー、及び、撹拌機を備えたフラスコに重合溶媒としてエチレングリコールモノブチルエーテル（三協化学株式会社製ブチルセロソルブ）３９．２質量部を入れて撹拌しながら１６５〜１７５℃に加温した。このフラスコ中のエチレングリコールモノブチルエーテルにメタクリル酸（三菱ガス化学株式会社製）１３質量部、メタクリル酸メチル（三菱ガス化学株式会社製）１０質量部、スチレン（旭化成ケミカルズ株式会社製）１０質量部、アクリル酸ブチル（三菱化学株式会社製）７質量部、及び、ｔ‐ブチルパーオキシベンゾエート（日油株式会社製パーブチルＺ）０．８質量部を混合したものを１時間かけて滴下した。滴下終了後、更に１６５〜１７５℃で１時間加熱撹拌をした。これにより水溶性アクリル樹脂Ａを含む反応溶液を得た。
【００５１】
得られた反応溶液を表１の組成の希釈溶媒２０質量部にて希釈し、水溶性アクリル樹脂溶液Ａｓを得た。得られた水溶性アクリル樹脂溶液Ａｓの組成を表１に記す。
【００５２】
【表１】
2014080517.tif 000002
【００５３】
又、表１に示す単量体成分組成で、水溶性アクリル樹脂Ａと同様の重合条件により、水溶性アクリル樹脂ＢないしＫを含む反応溶液を得た。
水溶性アクリル樹脂溶液Ａｓと同様に水溶性アクリル樹脂溶液ＢｓないしＫｓを得た。得られた水溶性アクリル樹脂溶液ＢｓないしＫｓの組成を表１に記す。
【００５４】
（水溶性アクリル樹脂のガラス転移点）
得られた水溶性アクリル樹脂ＡないしＫを含む反応溶液をＪＩＳ  Ｋ５６０１‐１‐２の規定に従い、１０５℃で１時間加熱乾燥することで得た測定試料について、ＪＩＳ  Ｋ７１２１の規定に従い示差走査熱量測定装置（パーキンエルマー社製ＤＳＣ‐７型）でガラス転移点を測定した。結果を表１に示す。
【００５５】
（水溶性アクリル樹脂の酸価）
得られた水溶性アクリル樹脂ＡないしＫを含む反応溶液を体積比でトルエン：エタノール＝２：１の混合溶媒で希釈して、ＪＩＳ  Ｋ５６０１‐２‐１の規定に従い測定した。結果を表１に示す。
【００５６】
（水溶性アクリル樹脂溶液の不揮発性成分含有量）
得られた水溶性アクリル樹脂溶液ＡｓないしＫｓの樹脂不揮発性成分含有量は加熱残分測定法（ＪＩＳ  Ｋ５６０１−１−２に規定する１０５℃、１時間加熱）で測定した。結果を表１に示す。得られた各不揮発性成分含有量の値は、後述する水性防錆塗料の製造における各水溶性アクリル樹脂含有量の算出に用いた。
【００５７】
（水溶性アクリル樹脂溶液の粘度）
又、水溶性アクリル樹脂溶液ＡｓないしＫｓの粘度はＪＩＳ  Ｋ５６００−２−２の規定に従ってガードナー泡粘度計で測定した。結果を表１に示す。
【００５８】
（水性防錆剤）
水性防錆剤は有機酸としてジノリルナフタレンスルホン酸（ＣＡＲＢＯＮＥ  ＳＣＩＥＮＴＩＦＩＣ  ＣＯ.,ＬＴＤ製）３７質量部、オクタン酸（東京化成工業株式会社製）２３質量部、及び、塩基としてトリエタノールアミン（東京化成工業株式会社製）４０質量部を室温にて容器中で直接混合することにより得た。この水性防錆剤を水性防錆剤Ａとする。なお、質量部の値は水性防錆剤全体を基準（１００質量部）として記載した。
【００５９】
又、表２に示す成分組成で、水性防錆剤Ａと同様の条件により、水性防錆剤ＢないしＤを得た。
【００６０】
【表２】
2014080517.tif 000003
【００６１】
（水性防錆剤の不揮発性成分含有量）
水性アクリル樹脂溶液の場合と同様の手法により、水性防錆剤ＡないしＤに含まれる不揮発性成分の含有量を測定した。結果を表２に示す。得られた不揮発性成分含有量の各値は、後述する水性防錆塗料の製造における各水性防錆剤含有量の算出に用いた。
【００６２】
（水性湿潤剤）
水性湿潤剤は、表３に示すものを、後述する水性防錆塗料の製造において使用した。
【００６３】
【表３】
2014080517.tif 000004
【００６４】
（水性湿潤剤の不揮発性成分含有量）
水性アクリル樹脂溶液の場合と同様の手法により、水性湿潤剤ＡないしＣに含まれる不揮発性成分の含有量を測定した。結果を表３に示す。得られた不揮発性成分含有量の各値は、後述する水性防錆塗料の製造における、各水性湿潤剤含有量の算出に用いた。
【００６５】
（水性防錆塗料の製造）
水５２質量部が入った容器に、水性防錆塗料の成分である水溶性アクリル樹脂溶液Ａｓを４５質量部、水性防錆剤Ａを２質量部、及び、水性湿潤剤Ｂを１質量部投入し、容器中でこれら内容物を撹拌して混合することにより得られた水性防錆塗料を塗料１（実施例）とする。
また、これら各成分の現実の使用量（質量部）に、前記各成分の不揮発性成分含有量の値を乗じて、前記各成分の前記水性防錆塗料における含有量を算出した。結果を表４に示す。
【００６６】
【表４】
2014080517.tif 000005
【００６７】
又、表１ないし表３に示す各成分を各々所定量、塗料１と同様にして水と混合することにより、塗料２ないし塗料１３（実施例）を製造し、各塗料における各成分の含有量を算出した。算出結果を表４に示す。
【００６８】
更に、表１ないし表３に示す各成分を各々所定量、塗料１と同様にして水と混合することにより、塗料２１ないし塗料２９（比較例）を製造し、各塗料における各成分の含有量を算出した。算出結果を表５に示す。
【００６９】
【表５】
2014080517.tif 000006
【００７０】
（評価試験）
以下の手法により、塗料１〜１３及び塗料２１〜２９の防錆性及びコンクリート付着性の評価実験を実施した。
【００７１】
（試験体）
塗料１ないし塗料１３（実施例）及び塗料２１ないし塗料２９（比較例）を標準径２５ｍｍの異形棒鋼（ＪＩＳ  Ｇ３１１２．ＳＤ３４５．Ｄ２５）（鉄筋）の表面に浸漬塗装した後、常温（２５℃）で２４時間静置して乾燥して、試験体１ないし試験体１３（実施例）及び試験体２１ないし試験体２９（比較例）を得た。
【００７２】
（塗装膜厚測定）
試験体１ないし試験体１３（実施例）及び試験体２１ないし試験体２９（比較例）の塗装膜厚は、電磁誘導式膜厚計（株式会社ケツト化学研究所、ＬＺ−２００Ｊ）により１０点測定し、その平均値を算出して塗装膜厚とした。
【００７３】
（防錆性能評価）
本発明に係る水性防錆塗料の防錆性能評価は、試験体１ないし試験体１３（実施例）及び試験体２１ないし試験体２９（比較例）を屋外（神奈川県綾瀬市上土棚北、日本化学塗料株式会社敷地内）の地盤面であるコンクリート舗装面上の高さ１ｃｍの位置で各試験体を水平に静置して６ヶ月間暴露した後、外観を目視にて観察した。
目視にて錆が観察されなかった試験体は防錆性能に優れる（○）とし、錆が観察された試験体は防錆性能に劣る（×）とした。なお、試験体の切断面は評価の対象外とした。
【００７４】
（コンクリート付着性能評価）
本発明に係る水性防錆塗料の付着性能評価は、土木学会が定めるエポキシ樹脂塗装鉄筋の付着強度試験方法（ＪＳＣＥ−Ｅ  ５１６−２００３）に準拠して無塗装試験体に対する塗装試験体の付着応力度比を測定した。
測定の結果、付着応力度比が８５％以上のものを付着性能に優れるとした。
【００７５】
＜実施例＞
試験体１ないし試験体１３（実施例）の評価試験結果を表４に記載する。
【００７６】
試験体１ないし試験体１３はいずれも錆の発生は目視にて確認されなかった。又、試験体１ないし試験体１３の付着応力度比は８８％以上で土木学会が定める基準（ＪＳＣＥ−Ｅ  ５１６−２００３）の８５％を上回り優れていた。特に、試験体１〜４、６、８、９は９７％以上で非常に優れていた。
【００７７】
このように、塗料１ないし塗料１３は乾燥後の膜厚が３μｍ以上２０μｍ以下でありながら防錆性能に優れ、かつ、コンクリートとの付着性能にも優れている。
【００７８】
＜比較例＞
試験体２１ないし試験体２９（比較例）の評価試験結果を表５に記載する。
【００７９】
試験体２１ないし試験体２９はいずれも試験体の角部に錆の発生が目視にて確認された。
試験体２１に塗布した塗料２１の水溶性アクリル樹脂Ｈのガラス転移点は０℃未満である。このため、塗膜が軟化して塗膜の強度が不足することにより、塗膜強度が低下した部分を起点として塗膜の割れや剥離等が発生して水分等が浸入することにより、試験体２１に錆が発生した。よって、塗料２１は防錆性能に劣った。
試験体２２に塗布した塗料２２の水溶性アクリル樹脂Ｉのガラス転移点は１２５℃を超える。このため、塗膜が硬化して塗膜の柔軟性が低下することにより、柔軟性が低下した部分を基点として塗膜の割れや剥離等が発生して水分等が浸入することにより、試験体２２に錆が発生した。よって、塗料２２は防錆性能に劣った。
【００８０】
試験体２３に塗布した塗料２３の水溶性アクリル樹脂Ｊの酸価は８０ｍｇ／ＫＯＨ未満である。このため、塗膜の厚さが不均一となることで塗膜の強度が不均一となり、塗膜強度が低下した部分を起点として塗膜の割れや剥離等が発生して水分等が浸入することにより、試験体２３に錆が発生した。よって、塗料２３は防錆性能に劣った。
試験体２４に塗布した塗料２４の水溶性アクリル樹脂Ｋの酸価は２４０ｍｇ／ＫＯＨを超える。このため、乾燥後の塗膜の水和性が高くなりすぎて塗膜に水分等を含んだ結果、試験体２４に錆が発生した。よって、塗料２４は防錆性能に劣った。
【００８１】
試験体２５に塗布した塗料２５の水溶性アクリル樹脂の含有量は１０質量％未満である。このため、塗料２５中の塗膜形成成分が少なくなりすぎて塗膜強度が低下することにより、塗膜強度が低下した部分を起点として塗膜の割れや剥離等が発生して水分等が浸入して、試験体２５に錆が発生した。よって、塗料２５は防錆性能に劣った。
【００８２】
試験体２６に塗布した塗料２６の水性防錆剤Ａの含有量は０．１質量％未満である。このため、防錆性能が低下して試験体２６に錆が発生した。よって、塗料２６は防錆性能に劣った。
試験体２７に塗布した塗料２７の水性防錆剤Ａの含有量は５質量％を超えるため、防錆性能に優れる。しかし、乾燥後の塗膜表面の潤滑性が増加して乾燥後の塗膜とコンクリートとの接触抵抗が減少した。よって、塗料２７は金属製品とコンクリートとの付着性能に劣った。
【００８３】
試験体２８に塗布した塗料２８の水性湿潤剤Ｂの含有量は０．１質量％未満である。このため、湿潤性が低下して塗膜が不均一となることによって塗膜の強度に差が生じて塗膜強度が低下した部分を起点として塗膜の割れや剥離が生じた結果、試験体２８に錆が発生した。よって、塗料２８は防錆性能に劣った。
試験体２９に塗布した塗料２９の水性湿潤剤Ｂの含有量は５質量％を超えるため、防錆性能に優れる。しかし、乾燥後の塗膜表面の潤滑性が増加して乾燥後の塗膜とコンクリートとの接触抵抗が減少した。よって、塗料２９は金属製品とコンクリートとの付着性能に劣った。